(57)【要約】【課題】小熱容量の加熱体を利用して低エネルギー加熱を可能とした像加熱装置であって、高耐久性の定着ベルト、および、高耐久性で信頼性の高い像加熱装置を提供する。【解決手段】本発明の定着ベルトは、少なくとも離型層と金属層とを有する定着ベルトであって、金属層においては、電鋳ニッケル基層と電気めっきニッケル−ＶＩＡ族合金層の摺動層からなる積層構成であることを特徴とする。【選択図】      図２
2004294634.tif 000002
【特許請求の範囲】
【請求項１】
少なくとも、離型層と該離型層上に設けられた金属層とを有し、該金属層の該離型層と反対側の面が摺動面である定着ベルトにおいて、
前記摺動面が少なくともニッケルとＶＩＡ族元素を含む合金からなる合金層により形成されていることを特徴とする定着ベルト。
【発明の詳細な説明】
【０００１】
【発明の属する技術分野】
本発明は、電子写真装置・静電記録装置等の画像形成装置に用いられる定着ベルトに関するものである。
【０００２】
【従来の技術】
画像形成装置において、電子写真プロセス・静電記録プロセス・磁気記録プロセス等の画像形成プロセス手段部で、記録材（転写材シート・エレクトロファックスシート・静電記録紙・ＯＨＰシート・印刷用紙・フォーマット紙等）に転写方式あるいは直接方式で形成担持させた目的の画像情報の未定着画像（トナー画像）を記録材面に加熱定着させる定着装置としては、熱ローラ方式の装置が広く用いられている。これはローラ内にハロゲンヒータ等の熱源を用いるものが一般的である。
【０００３】
一方、近年、加熱方式としては、セラミックヒータを熱源として小熱容量の樹脂ベルトあるいは金属ベルトを加熱するものが広く提案、実施されている。すなわち、この加熱方式では一般に、加熱体としてのセラミックヒータと加圧部材としての加圧ローラとの間に耐熱性ベルト（定着ベルト）を挟ませてニップ部を形成させ、前記ニップ部の定着ベルトと加圧ローラとの間に画像定着すべき未定着トナー画像を形成担持させた記録材を導入してベルトと一緒に挟持搬送させることで、ニップ部においてセラミックヒータの熱がベルトを介して記録材に与えられ、この熱とニップ部の加圧力とで未定着トナー画像を記録材面に熱圧定着させる。
【０００４】
このベルト加熱方式の定着装置は、ベルトとして低熱容量の部材を用いてオンデマンドタイプの装置を構成することができる。すなわち、画像形成装置の画像形成実行時のみ熱源としてのセラミックヒータに通電して所定の定着温度に発熱させた状態にすればよく、画像形成装置の電源オンから画像形成実行可能状態までの待ち時間が短く（クイックスタート性）、スタンバイ時の消費電力も大幅に小さい（省電力）等の利点がある。図３にこのベルト加熱方式の定着装置の一構成例を示す。
【０００５】
このようなベルト加熱方式におけるベルトとしては耐熱樹脂等が用いられ、特に耐熱性、強度に優れたポリイミド樹脂が用いられている。しかしながら、さらに機械を高速化、高耐久化した場合、一般的に樹脂フィルムでは強度が不十分である。このことから、強度に優れた金属、例えばＳＵＳ、ニッケル、銅、アルミニウム等を基層とするベルトを用いることが提案されている。
【０００６】
また、金属ベルトを利用して、これを電磁誘導による渦電流で自己発熱させる誘導加熱方式も開示されている（例えば、特許文献１参照。）。すなわち、磁束によりベルト自身あるいはベルトに近接させた導電性部材に渦電流を発生させ、ジュール熱によって発熱させる加熱装置が提案されている。この電磁誘導加熱方式は、発熱域をより被加熱体に近くすることができるため、消費エネルギーの効率アップが達成できる。図４に誘導加熱方式の像加熱装置の構成例を示す。
【０００７】
ベルト加熱方式の定着装置の定着ベルトの駆動方法としては、ベルト内周面を案内するフィルムガイドと加圧ローラとで圧接されたフィルムを加圧ローラの回転駆動によって従動回転させる方法（加圧ローラ駆動方式）や、逆に駆動ローラとテンションローラによって張架された無端ベルト状のベルトの駆動によって加圧ローラを従動回転させる方法等がある。
【０００８】
金属ベルトを用いた定着ベルトとしては、ヒータ面接触部の表面粗さが０．５μｍ未満で、４０μｍ前後の厚みのニッケル製定着ベルトを用いたものや（例えば、特許文献２参照。）、外周面に離型性を有するコーティング層を有し、内周面には樹脂層を有する１０〜３５μｍ厚みのニッケル製定着ベルトも例示されている（例えば、特許文献３参照。）。このように、電子写真用像・静電記録装置等の画像形成装置に用いられる定着ベルト部材には一般にシームレスのベルト基材が使用されており、ニッケル材からなるシームレスベルト基材は、一般にスルファミン酸ニッケルや硫酸ニッケル浴等による電気鋳造法を用いて製造される。この電気鋳造法では、所要形状の母型が使用され、その母型の外周上に電気鋳造成膜が行われた後、母型から引き抜かれてシームレスベルト基材が製造される。
【０００９】
シームレスベルト基材のベルトガイド側（内周面）には摺動層を設ける。これは、図３のベルトガイド１６や摺動層板４０と定着ベルトが接触することによる抵抗を小さくするためである。
【００１０】
加熱部材の支持部材と摺動する面に、セラミック粒子及び合成樹脂粒子の少なくとも一方を金属マトリックス中に分散させた潤滑性金属層を設けた定着ベルトが提案されている（例えば、特許文献４参照。）。この定着ベルトでは、金属マトリックス中にセラミック粒子或は合成樹脂粒子を分散させた金属層を設けたことで、加熱部材の支持部材との摺動面の摺動抵抗を低減し、さらに通紙耐久による摺動抵抗の増加を抑制することができる。よって、被加熱部材のスリップを防止できるので、安定した被加熱部材の搬送を確保することができ、画像加熱定着装置にあっては、高品位な画像と安定した記録材の搬送を提供することが可能となる。
【００１１】
現像アルミスリーブの表面に化学めっきの無電解Ｎｉ−Ｐめっき、無電解Ｎｉ−Ｂめっき、無電解Ｐｄ−Ｐめっき又は無電解Ｃｒめっきを施すことによって、アルミスリーブの表面耐磨耗性を向上させ、スリーブの材質をＳＵＳ材からアルミへ変換することが可能となる（例えば、特許文献５参照。）。アルミスリーブ表面に無電解めっき層を施すことによって、小粒径および低帯電性の現像剤を用いた場合でも、長寿命化および現像剤担持体表面の汚染の軽減が可能である。
【００１２】
【特許文献１】
特開平７−１１４２７６号公報
【特許文献２】
特開平７−１３４４８号公報
【特許文献３】
特開平６−２２２６９５号公報
【特許文献４】
特開２００１−６８６８号公報
【特許文献５】
特開２０００−１５５４６２号公報
【００１３】
【発明が解決しようとする課題】
しかし、無電解Ｎｉ−Ｐ、Ｎｉ−Ｂ、Ｐｄ−Ｐ、Ｃｒめっきなどは非晶質であり、一般的にニップ幅が要求されている定着ベルトの内周面を形成する摺動材として、十分な屈曲特性を満足できない。
【００１４】
また、電子写真用像・静電記録装置等の画像形成装置に用いられる定着ベルトは、定着ベルト表面温度１８０℃以上の下で長時間にわたり耐久性を有さなければならない。従って、定着ベルトの内周面摺動層には耐磨耗性以外に高温での耐酸化性、潤滑性、熱伝導性および柔軟性などが要求されている。
【００１５】
本発明は、このような従来技術の問題点を解決するためになされたものであり、記録材との良好な離型性を保持しつつもニッケル材を用いた定着ベルトの摺動面の耐磨耗性、耐酸化性、潤滑性、柔軟性及び熱伝導度の向上を図ることをその課題とする。
【００１６】
【課題を解決するための手段】
上記目的は以下の本発明により達成される。
（１）少なくとも、離型層と該離型層上に設けられた金属層とを有し、該金属層の該離型層と反対側の面が摺動面である定着ベルトにおいて、前記摺動面が少なくともニッケルとＶＩＡ族元素を含む合金からなる合金層により形成されていることを特徴とする定着ベルト。
（２）前記金属層を、電気めっきもしくは電気鋳造法で設けたことを特徴とする前記（１）に記載の定着ベルト。
【００１７】
（３）前記金属層が、その層厚方向において、ニッケルとＶＩＡ族元素の組成比を変化させた積層構成を持つことを特徴とする前記（１）又は（２）に記載の定着ベルト。
（４）前記合金層の前記摺動面側から厚み１〜２０μｍの部分におけるＶＩＡ族元素の含有量が１質量％以上であることを特徴とする前記（１）〜（３）の何れかに記載の定着ベルト。
（５）前記合金層の前記摺動面側から厚み１〜２０μｍの部分におけるＶＩＡ族元素の含有量が５質量％以上であることを特徴とする前記（１）〜（３）の何れかに記載の定着ベルト。
【００１８】
（６）前記離型層と前記金属層との間に弾性層を有する前記（１）〜（５）のいずれかに記載の定着ベルト。
（７）前記弾性層がシリコーンゴム、フッ素ゴム及びフルオロシリコーンゴムからなる群から選択された少なくとも一種を含むことを特徴とする前記（６）に記載の定着ベルト。
【００１９】
（８）無端状の定着ベルトと、該定着ベルトの所定部を、それぞれがその内周面側と外周面側から圧接して挟持する一対の圧接部材と、該定着ベルトの所定部を加熱する加熱手段と、を有し、該定着ベルトの内周面は該内周面側に配置された圧接部材に対する摺動面として形成され、かつ該定着ベルトの外周面と該外周面側に配置された圧接部材とによって未定着画像を有する記録材が挿入されるニップ部が構成されている像加熱定着装置であって、該定着ベルトは前記（１）〜（７）の何れかに記載の定着ベルトであることを特徴とする像加熱定着装置。
（９）前記加熱手段が、定着ベルトを発熱させるための磁束を発生する磁束発生手段からなることを特徴とする前記（８）に記載の像加熱定着装置。
（１０）前記加熱手段が、前記定着ベルトの内周面に対して摺動する圧接部材を加熱体とした構成からなることを特徴とする前記（９）に記載の像加熱定着装置。
【００２０】
【発明の実施の形態】
（１）定着ベルト
本発明の定着ベルトについて説明する。図１は本発明における定着ベルトの層構成模型図の一例である。本発明の定着ベルト１０は、電気めっき或は電気鋳造プロセスによる無端金属ベルトからなる金属層１と、その外周面に積層した弾性層２と、さらにその外周面に積層した離型層３との複合構造を有する。金属層１は、無端ベルト内周面或は摺動面において摺動層となるニッケル−ＶＩＡ族合金層４および電鋳ニッケル層１１から構成されている。定着ベルト１０において、摺動層となる合金層４が内周面側（ベルトガイド面側）であり、離型層３が外周面側（加圧ローラ面側）である。金属層１と弾性層２との間、弾性層２と離型層３との間には、接着のためにプライマー層（不図示）を設けても良い。プライマー層はシリコーン系、フッ素系、エポキシ系、ポリアミドイミド系等の公知のものを使用すれば良く、その厚さは、通常、１〜１０μｍ程度である。また、金属層１の外周面に弾性層２を形成せず、金属層１に離型層３を直接形成しても良い。特に、記録材上のトナーのり量が少なくトナー層の凹凸が比較的小さいモノクロ画像の加熱定着用の場合は、このような弾性層を省略した形態のものとすることができる。
【００２１】
摺動層とするニッケル−ＶＩＡ族合金層はステンレス母型の表面に一定厚さの合金膜を電気めっきプロセスにより成膜することで形成できる。このようにして形成したニッケル−ＶＩＡ族合金層の外周面上に電鋳ニッケル層を電鋳プロセスにより形成した後、母型から引き抜きシームレスベルト基材とする金属層が製造できる。
【００２２】
また、金属層は、電鋳ニッケル基層としてステンレス母型の表面にニッケル膜を電気めっきプロセスにより成膜し脱型して電鋳ニッケル基層とした後、この電鋳ニッケル基層の内周面に摺動層とするニッケル−ＶＩＡ族合金層を形成することによっても製造可能である。この方法では、電鋳ニッケル基層１１の両面に摺動層とするニッケル−ＶＩＡ族合金層４を電気めっき法で形成しても良い。
【００２３】
電鋳プロセスにより成膜した電鋳ニッケル基層１１の外周面上に弾性層２、弾性層２の外周面上に離型層３を形成したのち、摺動層とするニッケル−ＶＩＡ族合金層４を電鋳ニッケル基層１１の内周面に形成することも望ましい。このニッケル−ＶＩＡ族合金層の形成方法はスリーブ形状でも膜厚を均一に形成できるめっき法が良く、この方法では金属層以外の例えば弾性層や離型層にはめっき層は付着しない。また、めっきの際には弾性層及び離型層を積層した電鋳ニッケル基層をめっき浴に浸漬するが、浴温度は高くても６０℃程度であり、この温度では弾性層、離型層に悪影響は与えない。
【００２４】
また、層厚方向において摺動層とするニッケル−ＶＩＡ族合金層のニッケルとＶＩＡ族元素の組成比を変化させることが好ましい。図２は本発明の他の実施形態に係る定着ベルト１０’の層構成模型図の一例である。図２では、摺動面から厚み（１μｍ）の部分から、層厚方向の外周方向に合金中のＶＩＡ族元素の含量が低減する層構成となっている。すなわち、このような構成とすることで内周面の摺動面の耐磨耗特性、耐酸化性、潤滑性特性を満足した上で、ベルトの柔軟性を十分に与えることができる。また、硬度、柔軟性などの特性をより改善するために、摺動層とするニッケル−ＶＩＡ族合金層を多層構造とし、各合金層中のＶＩＡ族元素の含量量が異なる構成としても良い。
【００２５】
この定着ベルトを電磁誘導加熱方式に用いた場合、電鋳ニッケル無端ベルトからなる金属層１が電磁誘導発熱性を示す発熱層として機能する。後述するが、金属層１に交番磁束が作用することで金属層１に渦電流が発生し、金属層１が発熱する。その熱が弾性層２・離型層３を介して定着ベルト１０または１０’を加熱し、定着ニップ部Ｎに通紙される記録材Ｐを加熱してトナー画像ｔの加熱定着がなされる。また、本発明の定着ベルト１０または１０’は、セラミックヒータを用いたベルト加熱方式に用いても良い。
以下、電鋳ニッケル層を基層とした場合において、定着ベルトを構成する各層について詳細に説明する。
【００２６】
ａ．電鋳ニッケル基層１１
電鋳ニッケル基層１１としてはステンレス材等の円筒状母型を電鋳浴に浸漬させ、母型の外周面或は内周面に電鋳プロセスにより成長させたニッケル（合金）層を母型から電鋳ニッケルベルトとして取り出したものが利用できる。
この電鋳ニッケル基層１１の主な金属成分はニッケルであるが鉄、コバルト、マンガン、錫、銅などを有するニッケル−鉄合金、ニッケル−コバルト合金、ニッケル−マンガン合金、ニッケル−錫合金、ニッケル−銅合金などのニッケル合金を、基層として用いても良い。
【００２７】
この場合の電解浴としては、例えばスルファミン酸ニッケル、硫酸ニッケルなどの公知のニッケル電解浴を用いることができ、ｐＨ調整剤、ピット防止剤、光沢剤などの添加剤を適宜加えても良い。例えば、スルファミン酸ニッケルが２５０〜６５０ｇ／ｌ、塩化ニッケルが０〜６０ｇ／ｌ、およびホウ酸が２０〜５５ｇ／ｌからなるニッケル電解液が挙げられる。そして、添加する光沢剤濃度、電解浴温度、陰極電流密度などを制御することによって、所望の表面粗さを有したニッケルまたはニッケル合金からなる電鋳ニッケルベルトが得られる。電鋳プロセスに用いる電解浴によっても異なるが、通常、電解浴温度４５〜６０℃程度、陰極電流密度１〜３０Ａ／ｄｍ２程度で行なうことが好ましい。添加する光沢剤はサッカリン、ベンゼンスルホン酸ナトリウム、ナフタレンスルホン酸ナトリウム等含む応力減少剤・一次光沢剤、ブチン−１，４−ジオール、クマリン、ジエチルトリアミン等含む二次光沢剤と呼ばれる添加剤等が加えられる。
【００２８】
電鋳ニッケル基層１１の厚みは、次の式で表される表皮深さより厚く、例えば１μｍ以上にすることが好ましく、２０μｍ以上にすることがより好ましい。また、２００μｍ以下にすることが好ましく、１００μｍ以下にすることがより好ましく、５０μｍ以下にすることが更に好ましい。表皮深さσ［ｍ］は、励磁回路の周波数ｆ［Ｈｚ］と透磁率μと固有抵抗ρ［Ωｍ］で
【００２９】
【数１】
2004294634.tif 000003
と表される。これは電磁誘導で使われる電磁波の吸収の深さを示しており、これより深いところでは電磁波の強度は１／ｅ以下になっており、逆に言うとほとんどのエネルギーはこの深さまでで吸収されている。電鋳ニッケル基層１１があまりに薄いと、ほとんどの電磁エネルギーが吸収しきれなくなってきて電磁誘導加熱の効率が悪くなることがある。また、電鋳ニッケル基層１１があまりに厚いと、剛性が高くなり、また、屈曲性が悪くなって回転体として使用しにくくなることがある。また、セラミックヒータを使用するベルト加熱方式に金属層を用いる場合、金属層の厚みを上記範囲内とすることによって、熱容量を小さくしてクイックスタート性を向上させることができる。
【００３０】
ｂ．弾性層２
弾性層２は設けても設けなくても良い。弾性層を設けることにより、ニップ部において被加熱像を覆って熱の伝達を確実にするとともに、基層を形成する電鋳ニッケルベルトの復元力を補って回転・屈曲による疲労を緩和することができる。また、弾性層を付与することにより、定着ベルト離型層表面と記録材上の未定着トナー像の凹凸との密着性が増し、効率よくトナー画像へ熱伝達を行なうことが可能となる。弾性層２を設けた定着ベルトは、特に、未定着トナーののり量が多いカラー画像の加熱定着に適している。
【００３１】
弾性層２の材質としては、特に限定されず、耐熱性が良く、熱伝導率が良いものを選べば良く、弾性層２としてはシリコーンゴム、フッ素ゴム及びフルオロシリコーンゴムからなる群から選択された少なくとも一種を含むことが好ましく、シリコーンゴムがより好ましい。
【００３２】
弾性体層に使用されるシリコーンゴムとしては、ポリジメチルシロキサン、ポリメチルトリフルオロプロピルシロキサン、ポリメチルビニルシロキサン、ポリトリフルオロプロピルビニルシロキサン、ポリメチルフェニルシロキサン、ポリフェニルビニルシロキサン、これらポリシロキサンの共重合体等を例示することができる。
【００３３】
なお、必要に応じて、弾性体層には乾式シリカ、湿式シリカ等補強性充填材、炭酸カルシウム、石英紛、珪酸ジルコニウム、クレー（珪酸アルミニウム）、タルク（含水珪酸マグネシウム）、アルミナ（酸化アルミニウム）、ベンガラ（酸化ＶＩＡ族元素）等を含有させても良い。
弾性層２の厚さは、良好な定着画像品質を得るために１０μｍ以上が好ましく、５０μｍ以上がより好ましい。また、１０００μｍ以下が好ましく、５００μｍ以下がより好ましい。カラー画像を印刷する場合、特に写真画像等では記録材Ｐ上で大きな面積に渡ってベタ画像が形成される。この場合、定着ベルトの加熱面（離型層３）が、記録材の凹凸あるいはトナー層の凹凸の形状に変形できないと加熱ムラが発生し、伝熱量が多い部分と少ない部分とで画像に光沢ムラが発生する。つまり、伝熱量が多い部分は光沢度が高くなり、伝熱量が少ない部分では光沢度が低くなる。ここで、弾性層２があまりに薄いと、定着ベルトが記録材あるいはトナー層の凹凸形状に変形することができず、画像光沢ムラが発生してしまうことがある。また、弾性層２があまりに厚いと、弾性層の熱抵抗が大きくなりクイックスタートを実現するのが難しくなることがある。
【００３４】
弾性層２の硬度（ＪＩＳ−Ｋ−６２５３）は、画像光沢ムラの発生が十分抑制され、良好な定着画像品質が得られるので、６０°以下、特に４５°以下が好ましい。
弾性層２の熱伝導率λは、２．５×１０−１［Ｗ／ｍ・Ｋ］以上が好ましく、３．３×１０−１［Ｗ／ｍ・Ｋ］以上がより好ましい。また、８．４×１０−１［Ｗ／ｍ・Ｋ］以下が好ましく、６．３×１０−１［Ｗ／ｍ・Ｋ］以下がより好ましい。熱伝導率λがあまりに小さい場合には、熱抵抗が大きくなり定着フィルムの表層（離型層３）における温度上昇が遅くなることがある。熱伝導率λがあまりに大きい場合には、硬度が高くなったり、圧縮永久歪みが悪化したりすることがある。
【００３５】
このような弾性体層は公知の方法、例えば、液状のシリコーンゴム等の材料をブレードコート法等の手段によって金属層上に均一な厚みでコート、加熱硬化する方法、液状のシリコーンゴム等の材料を成形型に注入し加硫硬化する方法；押出成形後に加硫硬化する方法；射出成形後に加硫硬化する方法等で形成すれば良い。
【００３６】
ｃ．離型層３
本発明の定着ベルトは離型層を有することによって、記録材からの定着ベルトの良好な離型性を確保することができる。離型層３の材料としては特に限定されず、離型性、耐熱性の良いものを選べば良い。離型層３としては、ＰＦＡ（テトラフルオロエチレン／パーフルオロアルキルエーテル共重合体）、ＰＴＦＥ（ポリテトラフルオロエチレン）、ＦＥＰ（テトラフルオロエチレン／ヘキサフルオロプロピレン共重合体）等フッ素樹脂、シリコーン樹脂、フルオロシリコーンゴム、フッ素ゴム、シリコーンゴムが好ましく、ＰＦＡがより好ましい。なお、必要に応じて、離型層にはカーボン、酸化すず等導電剤等を離型層の１０質量％以下含有させても良い。
【００３７】
離型層３の厚さは１μｍ以上が好ましい。また、１００μｍ以下が好ましい。離型層３があまりに薄いと、塗膜の塗りムラで離型性の悪い部分ができたり、耐久性が不足したりすることがある。また、離型層があまりに厚いと、熱伝導が悪化することがあり、特に樹脂系の離型層の場合は硬度が高くなって、良好な熱伝達性や回転・屈曲による疲労の緩和性などの弾性層２の効果がなくなってしまうことがある。
【００３８】
このような離型層は公知の方法、例えば、フッ素樹脂系の場合、フッ素樹脂粉末を分散塗料化したものをコート・乾燥・焼成により、あるいは予めチューブ化したものを被覆・接着する方法で形成すれば良く、ゴム系の場合、液状の材料を成形型に注入し加硫硬化する方法、押出成形後に加硫硬化する方法、射出成形後に加硫硬化する方法等で形成すれば良い。
【００３９】
また、予め内周面をプライマー処理されたチューブ、予め外周面をプライマー処理された電鋳ニッケルベルトを円筒母型内に装着し、チューブと電鋳ニッケルベルト間隙間に液状シリコーンゴムを注入、加熱することでゴムの硬化及び接着を行う手法を用いれば、弾性層、離型層を同時に形成することも可能である。
【００４０】
ｄ．摺動層とする合金層４
次に、本発明の摺動層とするニッケル−ＶＩＡ族合金層４について説明する。摺動層は、本発明の像加熱定着装置を作動させる際の駆動トルクの低減と伝熱特性の向上を図るうえで重要な役割を果たす。電鋳ニッケルベルトは室温でも長時間経過すると表面にニッケル酸化物が形成される。像定着の際には２００℃以上の加熱が行われるため、電鋳ニッケルベルト上には加速度的にニッケル酸化物が形成される。このニッケルの酸化物は例えば、金属や樹脂と擦れると削れる脆い酸化物である。そこでまず、その耐磨耗性の実力について調査した。
【００４１】
摩擦摩耗実験は日本協和界面科学株式会社製のＤＦＰＭ−ＳＳ型自動摩擦磨耗解析装置を用い、φ３ｍｍのアルミナボールを荷重３００ｇの下で、Ｎｉ−２０質量％Ｍｏ、Ｎｉ−２０質量％Ｃｒ又はＮｉ−４０質量％Ｗ合金膜をそれぞれ有する電鋳ニッケル品（厚み５０μｍ）の合金膜側に押し付け摩擦摩耗試験を行なった。試験環境は、室温と２２０℃に加熱した場合について行なった。比較用に電鋳ニッケル品の表面にポリイミド膜（厚み１０μｍ）（Ｕ−ワニス−Ａ或はＵ−ワニス−Ｓ（商品名）：宇部興産株式会社製）を積層させたもの（試験はポリイミド樹脂に対して行った）、ＳＵＳ３０４シート材のみのものについても摩擦摩耗試験を行なった。図５に結果を示す。
【００４２】
ここで、図５の磨耗体積（単位：ｍｍ３）とは摩擦痕の平均断面積と摩擦距離との積を表す。摩擦痕の断面積はＺｙｇｏ社製Ｎｅｗ  Ｖｉｅｗ  ５０００型三次元表面構造解析装置を用い、断面のプロファイルを作成することにより求めた。図５より電鋳ニッケル品の摩擦磨耗量は、大きいことが分かる。定着ベルト１０、１０’の金属層１に含まれ基材となる電鋳ニッケル基層１１は、機械特性（引張強度、硬度、柔軟性、耐熱劣化性など）、磁気特性、熱伝導特性、実機耐久特性などを同時に満足しなければならない。従って、定着ベルトに使われている電鋳ニッケル基層１１のビッカ−ス硬度（Ｈｖ）は４５０以下に抑えられている。実際に、実機の耐久特性を満足できる電鋳ニッケル基層のビッカ−ス硬度はＨｖ３００〜４００である。しかし、こういったビッカ−ス硬度を持つニッケル基材は直接に摺動面に接触させる場合には、一般的に電鋳ニッケル基材が磨耗され、定着器がトルクアップの現象を起こしてしまう。
【００４３】
そこで、定着ベルト内周面側あるいは摺動層のベルトガイドと接触する摺動面側には、像加熱定着装置を作動させる際の駆動トルクの低減を図るために摺動層を設けることが好ましい。従来の設計では、摺動層としてポリイミド樹脂をはじめとするいわゆる樹脂系材料が採用されている。
【００４４】
図５に示すように、ポリイミド膜の磨耗量は耐久性を持つ電鋳ニッケル基層の五分の一である。しかし、ポリイミドの熱伝導度が基材であるニッケルに比べ約３００倍程度小さいという欠点がある。さらに、像加熱定着装置を高速化、フルカラー化へ進めるためには、ニップ部での定着温度、定着圧力を高めなければならない。
【００４５】
ポリイミド樹脂に対し、ＳＵＳ材を定着ベルト基材としたものも提案されている。ＳＵＳ材は優れた引張強度、熱伝導率などの特性を有する。そこで、ＳＵＳ系金属材およびＳＵＳ材を定着ベルト基材として用いた定着ベルトが注目されている。比較のため、上記条件下で、ＳＵＳ系金属材のみの摩擦磨耗特性も検討した。
【００４６】
図５に示すように、ＳＵＳ３０４材の磨耗体積は耐久特性を持つ電鋳ニッケルに比較しニ分の一であるが、ポリイミド樹脂の磨耗体積に比べ、２倍であることが分かった。
従って、高速定着ベルトに要求される定着ベルト内周面を構成する摺動材に要求される特性は耐磨耗性、潤滑性および金属材のような優れた熱伝導率、耐熱性などであることがわかる。
【００４７】
そこで、本発明では耐磨耗性、耐酸化性、耐熱性が高く、熱伝導度がニッケルとほぼ同程度のニッケル−ＶＩＡ族合金めっき膜に注目した。電鋳ニッケル品に電気めっき法でニッケル−ＶＩＡ族合金めっき膜を形成し、耐磨耗性の実力を評価した。金属層１に含まれる摺動層とするニッケル−ＶＩＡ族合金層４或は４１を形成する手法としては電気めっき法が適している。
【００４８】
摺動層とするニッケル−ＶＩＡ族合金層４或は４１は、電鋳ニッケル基層１１を各ニッケル−ＶＩＡ族合金めっき浴に浸漬させ、電気めっきプロセスにより電鋳ニッケル基層１１の内周面に成膜させるものである。本発明のニッケル−ＶＩＡ族合金（Ｎｉ−Ｃｒ、Ｎｉ−Ｍｏ、Ｎｉ−Ｗ）めっき膜は、それぞれの電気めっき浴から形成されるものである。ニッケル−ＶＩＡ族合金は金属成分として少なくともＮｉと、Ｃｒ、Ｍｏ及びＷからなる群から選択される少なくとも１種のＶＩＡ元素を有する。
【００４９】
図５にニッケル電鋳上にニッケル−ＶＩＡ族合金めっき膜を形成したものの摩擦磨耗試験の結果を示す。ニッケル−ＶＩＡ族合金（Ｎｉ−Ｃｒ、Ｎｉ−Ｍｏ、Ｎｉ−Ｗ）めっき膜は、室温や２２０℃の高温度でも電鋳ニッケル品やＳＵＳ３０４シート材と比べて、摩耗体積の上昇する割合が小さく、耐磨耗性に優れていることが分かった。
【００５０】
Ｎｉ−Ｃｒ合金めっき膜はニッケルイオン及びクロム（ＩＩＩ）イオンを有するめっき浴を用い、電気めっき或は電気鋳造によって成膜するものである。Ｎｉ−Ｃｒめっき浴に他の金属イオン（Ｍｏ、Ｗ、Ｃｏ、Ｔｌ、Ｍｎなど）を添加しても良い。Ｎｉ−Ｃｒめっき浴に更に有機酸および／またはホウ酸を含有させることが好ましい。
【００５１】
Ｎｉ−Ｍｏ合金めっき膜は硫酸ニッケル水溶性化合物とモリブデン酸ナトリウム水溶性化合物との浴にクエン酸塩、アンモニア水などの添加量、ｐＨ値、電流密度などを制御することにより成膜されるものである。
【００５２】
Ｎｉ−Ｗ合金めっき膜は硫酸ニッケル水溶性化合物とタングステン酸ナトリウム或は硫酸ニッケル水溶性化合物とタングステン酸カリウムとの浴に有機錯化剤（クエン酸、クエン酸ナトリウム、酒石酸など）の添加量、陰極電流密度、めっき浴温度、ｐＨ値などを制御することによるものである。
【００５３】
また、ニッケル−ＶＩＡ族合金層の摺動面側から厚み１〜２０μｍの部分における合金層中のＶＩＡ族元素の含量は、良好な耐磨耗性、潤滑性、柔軟性を有するために１質量％以上が好ましく、５質量％以上がより好ましい。また、安定的に電気めっき叉は電気鋳造を行うために、５０質量％以下が好ましく、４０質量％以下がより好ましい。なお、ニッケル−ＶＩＡ族合金層中の元素組成比は蛍光Ｘ線定量分析、電子顕微鏡の元素分析（ＳＥＭ−ＥＤＸ）、誘導結合プラズマ発光分光（ＩＣＰ）などの分析装置を用いて、公知の方法で測定することができる。
【００５４】
摺動層とするニッケル−ＶＩＡ族合金層の厚さとしては、摺動層部材との必要とされる圧力（ニップをかせぐため）によるが、ベルトの片面（内周面）に１μｍ以上が好ましく、３μｍ以上がより好ましい。また、５０μｍ以下が好ましく、２０μｍ以下がより好ましい。摺動層があまりに薄いとピンホールやめっき不良によりニッケル面が露出する可能性がある。この場合、長時間使用した耐久時に露出したニッケル面から磨耗が始まる場合がある。逆に摺動層があまりに厚いと定着ベルトの越しが強くなり、折れや必要とするニップ量が得られないことがある。
【００５５】
無端状の本発明の定着ベルトと、該定着ベルトの所定部を、それぞれがその内周面側と外周面側から圧接して挟持する一対の圧接部材と、該定着ベルトの所定部を加熱する加熱手段と、を有し、該定着ベルトの内周面は該内周面側に配置された圧接部材に対する摺動面として形成され、かつ該定着ベルトの外周面と該外周面側に配置された圧接部材とによって未定着画像を有する記録材が挿入されるニップ部が構成されている像加熱定着装置を用いることが好ましい。また、加熱手段が、前記定着ベルトの内周面に対して摺動する圧接部材を加熱体とした構成からなることが好ましい。
【００５６】
図３は、本発明の定着ベルトを用いた、像加熱定着装置の一例を表す図である。この加熱方式では加熱体としてのセラミックヒータ１２と加圧部材としての加圧ローラ３０との間に耐熱性ベルト（定着ベルト１０）を挟ませてニップ部を形成させ、前記ニップ部の定着ベルト１０と加圧ローラ３０との間に画像定着すべき未定着トナー画像ｔを形成担持させた記録材Ｐを導入してベルトと一緒に挟持搬送させることで、ニップ部においてセラミックヒータ１２の熱を、ベルト１０を介して記録材Ｐに与え、この熱とニップ部の加圧力とで未定着トナー画像ｔを記録材Ｐ面に熱圧定着させる。
【００５７】
また、好ましくは、加熱手段が、定着ベルトを発熱させるための磁束を発生する磁束発生手段からなることが好ましい。
図４は、誘導加熱方式の像加熱定着装置の一例を表す図である。磁性コア１７ａ、１７ｂ及び１７ｃは高透磁率の部材であり、励磁コイル１８は励磁回路（不図示）から供給される交番電流（高周波電流）によって交番磁束を発生する。金属層１にこの交番磁束が作用することで渦電流が発生し、金属層１が発熱する。その熱が弾性層２及び離型層３を介して定着ベルト１０を加熱し、定着ニップ部Ｎに通紙される記録材Ｐを加熱してトナー画像の加熱定着がなされる。
【００５８】
【実施例】
［参考例１］
図１に示す構成の定着ベルトの金属層１に含まれる電鋳ニッケル基層１１として用いる長さ２５０ｍｍ、内径３０ｍｍ、厚み４０μｍの電鋳ニッケルベルトを下記のように作製した。電鋳ニッケルベルトを作製するためにスルファミン酸ニッケル四水塩４５０ｇ／ｌ、塩化ニッケル１０ｇ／ｌ、硼酸４０ｇ／ｌなる水溶液浴を作り、次に、３ｇ／ｌの濃度となるように必要量のピット防止剤（ピットレスＳ（商品名）、日本化学産業会社製）を加えた後、第一光沢剤としてサッカリン、第二光沢剤として２−ブチン−１，４−ジオールを適時の組み合わせ（第一光沢剤：第二光沢剤＝１：１０）で添加した浴を作製した。
【００５９】
そして、ステンレス鋼製の母型を陰極として、浴温５０℃、電流密度７Ａ／ｄｍ２の条件で母型の表面にニッケルを電析させニッケル電鋳ベルトを作製した。そして、このニッケル電鋳ベルトを基層の外周面に弾性層２として３００μｍシリコーンゴム（ＧＥ東芝シリコーン株式会社製）、更にその外周面に離型層３として３０μｍＰＦＡチューブ（グンゼ株式会社製）を各々プライマー（東レダウコーニング株式会社製）を介して積層した。
【００６０】
次に、電鋳ニッケル基材１１を陰極として、その端面に電極をつけ、下記実施例記載の条件でニッケル−クロム合金浴、ニッケルータングステン合金浴、或はニッケル−モリブデン合金浴にそれぞれ浸漬させ、電鋳ニッケルベルトからなる電鋳ニッケル基材１１の内周面にニッケル−ＶＩＡ族合金膜を形成した。得られたニッケル−ＶＩＡ族合金膜の１０μｍであった。
得られたニッケル−ＶＩＡ族合金層４のＶＩＡ族元素組成は理学株式会社ＲＩＸ３０００型蛍光Ｘ線分析装置を用いて定量分析した。
【００６１】
［実施例１］
ニッケル−クロム合金めっき膜を以下のように成膜した。硫酸ニッケル（０．０５ｍｏｌ／ｌ）、硫酸クロム（０．２３ｍｏｌ／ｌ）、グルコン酸ナトリウム（０．１６ｍｏｌ／ｌ）、ギ酸（０．８ｍｏｌ／ｌ）、グリシン（０．６５ｍｏｌ／ｌ）およびホウ酸（０．２５ｍｏｌ／ｌ）なる水溶液を作り、浴温度３５℃、電流密度５Ａ／ｄｍ２の条件でベルトの内周面に摺動層４であるＮｉ−Ｃｒ合金を１０μｍ形成し、図１の定着ベルトを得た。このようにして作製した定着ベルトについて、図３のような像加熱定着装置に装着し、空回転耐久テストを行った。蛍光Ｘ線定量分析により得られたＮｉ−Ｃｒ合金膜中Ｃｒの含有量は２０質量％であることが確認された。
【００６２】
［実施例２］
ニッケル−タングステン合金めっき膜を以下のように成膜した。Ｎａ２ＷＯ４・２Ｈ２Ｏ（０．１１ｍｏｌ／ｌ）、ＮｉＳＯ４・６Ｈ２Ｏ（０．０７ｍｏｌ／ｌ）、クエン酸（０．１９ｍｏｌ／ｌ）、ｐＨ６．５、電解浴液温度６５℃、陰極電流密度５Ａ／ｄｍ２でベルトの内周面にめっきを実施した（膜厚１０μｍ）。得られたＮｉ−Ｗ合金皮膜のＷ含有量は、蛍光Ｘ線定量分析により４０質量％であることが確認された。
【００６３】
［実施例３］
ニッケル−モリブデン合金めっき膜を以下のように成膜した。ＮｉＳＯ４・６Ｈ２Ｏ（０．１８２ｍｏｌ／ｌ）、Ｎａ２ＭｏＯ４・２Ｈ２Ｏ（０．０７８ｍｏｌ／ｌ）、Ｎａ２Ｃ６Ｈ５Ｏ７・２Ｈ２Ｏ（０．３２ｍｏｌ／ｌ）、ｐＨ値９、陰極電流密度８Ａ／ｄｍ２、めっき浴温度３０℃でベルトの内周面にめっきを実施した（膜厚１０μｍ）。得られたＮｉ−Ｍｏ合金膜中のＭｏ含有量は蛍光Ｘ線定量分析により２０質量％であることを確認できた。
【００６４】
［実施例４］
ニッケル−クロム−タングステンーモリブデン合金めっき膜を以下のように成膜した。実施例１のニッケルークロム合金浴に更に他の成分としてタングステン酸ナトリウム（０．１ｍｏｌ／ｌ）、酒石酸（０．２ｍｏｌ／ｌ）、酢酸ナトリウム（０．６ｍｏｌ／ｌ）、モリブデン酸ナトリウム（０．１１ｍｏｌ／ｌ）、クエン酸（０．５ｍｏｌ／ｌ）、ｐＨ値４、液温３５℃でベルトの内周面にめっきを実施した（膜厚１０μｍ）。陰極電流密度５Ａ／ｄｍ２とした。合金膜の質量組成比率はＮｉ７８質量％、Ｃｒ１５質量％、Ｗ４質量％、Ｍｏ３質量％であった。
【００６５】
［実施例５〜実施例８］
実施例５〜８のニッケル−ＶＩＡ族合金層組成は実施例１〜実施例４と同じとし、めっき時間を半分にすることで合金層の厚みを実施例１〜実施例４の１０μｍから変えて５μｍとした。
実施例１〜実施例８のいずれの場合も電解めっきで摺動層を形成するため、どちらの工程でも均一な膜を作製できることにメリットがある。また、摺動層は少なくとも図３や図４のベルトガイド部を構成する部材と接する部分に形成されていれば良い。
【００６６】
［実施例９〜実施例１１］
実施例１〜実施例３と同じ各種の浴を用い、ニッケル−ＶＩＡ族合金浴の電流密度を実施例９では０．５Ａ／ｄｍ２、実施例１０では０．５Ａ／ｄｍ２、実施例１１では１Ａ／ｄｍ２とし、浴温度を実施例９では２５℃、実施例１０では４０℃、実施例１１では２０℃とすることにより、表１のように、電鋳ニッケルベルトの内周面に合金層厚み１０μｍで各合金層中のＶＩＡ族元素の含量がＣｒ１質量％（実施例９）、Ｗ２質量％（実施例１０）、Ｍｏ１質量％（実施例１１）の合金膜を成膜した。
【００６７】
［実施例１２〜実施例１４］
実施例９〜実施例１１と同じプロセス条件で、浴の組成を変えること（実施例１２では硫酸クロムの濃度を０．０５ｍｏｌ／ｌとした浴組成、実施例１３ではＮａ２ＷＯ４・２Ｈ２Ｏの濃度を０．０４ｍｏｌ／ｌとした浴組成、実施例１４ではＮａ２ＭｏＯ４・２Ｈ２Ｏの濃度を０．０３ｍｏｌ／ｌとした浴組成）で、表１に示すように、電鋳ニッケルベルトの内周面に合金層厚み５μｍで各合金層中のＶＩＡ族元素の含量がＣｒ３質量％（実施例１２）、Ｗ５質量％（実施例１３）、Ｍｏ４質量％（実施例１４）の合金膜を成膜した。
【００６８】
［実施例１５〜実施例１７］
実施例２〜実施例４と同様な浴組成、電流密度及び浴温度とし、めっき時間を１／１０とすることで、電鋳ニッケルベルトの内周面に合金層厚み１μｍで各合金層中のＶＩＡ族元素の含量がＷ４０質量％（実施例１５）、Ｍｏ２０質量％（実施例１６）、Ｃｒ１５質量％、Ｗ４質量％、Ｍｏ３質量％（実施例１７）の合金膜を成膜した。
【００６９】
「空回転実験」
実施例１〜実施例１７で成膜したニッケル−ＶＩＡ族合金層を有する定着ベルトについて空回転実験を行った。
まず、ニッケル−ＶＩＡ族合金層を有する定着ベルトの空回転実験を以下の条件の下で行った。空回転耐久テストは、２２０℃に温度調節しながら、所定の加圧力で加圧ローラを定着ベルトに押し付け、定着ベルトを加圧ローラに従動回転させた。加圧ローラは、肉厚３ｍｍシリコーン層（ＧＥ東芝シリコーン株式会社製）に３０μｍのＰＦＡチューブ（グンゼ株式会社製）を被覆した外径３０ｍｍのゴムローラを用いた。本実施例では、加圧力は２００Ｎ、定着ニップは８ｍｍ×２３０ｍｍであり、定着ベルトの表面速度は１００ｍｍ／ｓｅｃとなる条件に定めた。また、滑り部材と定着ベルト内周面との間にグリース（ＨＰ３０００）を０．９ｇ加えた。
【００７０】
定着ベルトを従動回転させるために要した加圧ローラの負荷トルクを測定した。耐久時間５時間、１００時間、５００時間後のトルク変化を表１に示す。実施例１〜実施例８の定着ベルトでは、初期トルクも耐久５００時間後のトルクも変化せず良好なことがわかった。
実施例５〜実施例８のようにニッケル−ＶＩＡ族合金層の厚みが５μｍになっても、定着ベルト内周面の磨耗、トルクアップなどの問題は発生しなかった。また、初期トルクも耐久５００時間後のトルクも変化せず良好なことがわかった。
【００７１】
実施例９〜実施例１４のいずれの場合もＶＩＡ族元素の元素含有量が５質量％以下であるので、定着器のトルクは耐久５００時間後に５近くまでアップしたが、依然として低い値であった。また、初期から通常より多くのグリース１．５ｇ添加すると、定着器のトルクアップの問題は発生しなかった。
【００７２】
実施例１５〜実施例１７のいずれの場合も実施例２〜実施例４と同じ膜組成を有するが、合金層の厚みが１μｍであるので、定着器のトルクアップが発生し、耐久５００時間後のトルクは約６となったが、依然としてトルクの値は低かった。また、初期から通常より多くのグリース２ｇ添加すると定着器のトルクアップの問題は発生しなかった。
【００７３】
［比較例１］
金属層１の電鋳ニッケル基層１１として内径３０ｍｍ、厚み５０μｍの電鋳ニッケルベルトを作製した。その後、電鋳ニッケルベルトの外周面に弾性層２として３００μｍシリコーンゴム（ＧＥ東芝シリコーン株式会社製）、更にその外周面に離型層３として３０μｍＰＦＡチューブ（グンゼ株式会社製）を、各々プライマー（東レダウコーニング株式会社製）を介して積層した。このベルトを実施例１と同様な条件で空耐久試験を行った。
【００７４】
その結果を表１に示す。実施例１〜実施例１７と比べて初期トルクが４．１と高く、試験１０時間後には多量のグリースを添加しても、加圧ローラで回転させることができなくなった。
【００７５】
【表１】
2004294634.tif 000004
「実機耐久通紙実験」
さらに、実施例１、４、８、９、１２及び１５で作製した定着ベルトを用いた上記定着装置をキヤノン製フルカラーＬＢＰＬＡＳＥＲ  ＳＨＯＴ『ＬＢＰ−２０４０』に搭載し、画出して耐久テストを行った。加圧力は２００Ｎ、定着ニップは８ｍｍ×２３０ｍｍであり、定着温度は２００℃、プロセススピードは１００ｍｍ／ｓｅｃに設定した。実機耐久通紙実験の結果を表２に示す。
通常のグリース０．９ｇ添加条件の下で、実施例１、実施例４及び実施例８で作製した定着ベルトを用いたものはトラブルなく１０万枚画出し耐久テストを終了した。
【００７６】
実施例９および実施例１２で作製した定着ベルトを用いたものは初期から通常より多くのグリースとして１．５ｇを添加することによってトラブルなく１０万枚画出し、耐久テスト終了した。
実施例１５の定着ベルトを用いたものは初期から通常より多くのグリースとして２．０ｇを添加することによって１０万枚画出し、耐久テストを終了した。この際、定着性に問題はなく良好であった。
【００７７】
【表２】
2004294634.tif 000005
【００７８】
【発明の効果】
以上、説明したように本発明により、電鋳ニッケルベルト基材の金属面（内周面）に適正なニッケル−ＶＩＡ族合金摺動層を形成することで、優れた耐酸化性、耐磨耗性、潤滑性、良好な耐久性、定着性を持つ高品質な定着ベルトを提供することができる。
【図面の簡単な説明】
【図１】本発明の定着ベルトの層構成の一例を表す摸型図である。
【図２】本発明の定着ベルトの層構成の一例を表す摸型図である。
【図３】像加熱装置の一例を表す概略構成図である。
【図４】像加熱装置の一例を表す概略構成図である。
【図５】磨耗試験の結果を示す図である。
【符号の説明】
１  金属層
２  弾性層
３  離型層
４  合金層（摺動層）
１０、１０’  定着ベルト
１１  電鋳ニッケル
１２  セラミックヒータ
１２ｂ  発熱層
１２ｃ  ガラスやフッ素樹脂等の保護層
１６  ベルトガイド
１６ａ、１６ｂ  ベルトガイド部材
１７ａ、１７ｂ、１７ｃ  磁性コア
１８  励磁コイル
１９  絶縁部材
２２  加圧用剛性ステイ
２６  温度検知素子（サーミスタ）
３０  加圧部材（加圧ローラ）
３０ａ、３０ｂ  シリコーンゴム等の弾性層
４０  摺動板
４１  合金
Ｎ  定着ニップ部
ｔ  トナー画像
Ｐ  記録材
１００  像加熱定着装置
【図１】
2004294634.tif 000006
【図２】
2004294634.tif 000007
【図３】
2004294634.tif 000008
【図４】
2004294634.tif 000009
【図５】
2004294634.tif 000010